ТЕХНОЛОГИЯ ЛОКАЛИЗОВАННОГО НАГРЕВА, ВКЛЮЧАЮЩАЯ В СЕБЯ РЕГУЛИРУЕМЫЙ ИНФРАКРАСНЫЙ ЭЛЕМЕНТ(Ы) ДЛЯ СТЕКЛОПАКЕТОВ С ВАКУУМНОЙ ИЗОЛЯЦИЕЙ И/ИЛИ УСТРОЙСТВА ДЛЯ ТОЙ ЖЕ ЦЕЛИ

1. Способ изготовления стеклопакета с вакуумной изоляцией, содержащего краевое уплотнение, включающий в себя:
вставляют предварительно собранный пакет для стеклопакета с вакуумной изоляцией, содержащий первую и вторую стеклянные подложки с размещенным между ними материалом уплотнения, содержащим стеклоприпой, в устройство, включающее в себя:
множество инфракрасных (ИК) нагревательных элементов, содержащих лампы, выполненные с возможностью управления для создания ИК излучения на пиковой длине волны в ближнем инфракрасном (БИК) и/или коротковолновом инфракрасном (КВИК) диапазоне(ах), причем множество ИК нагревательных элементов разнесено друг от друга так, что расстояние от центра до центра составляет 2-6 дюймов, и расположено вертикально над верхней поверхностью и/или под нижней поверхностью предварительно собранного стеклопакета с вакуумной изоляцией на расстоянии 2-10 дюймов,
нагревают стеклоприпой материала уплотнения вблизи периферии предварительно собранного стеклопакета с помощью множества ИК нагревательных элементов для создания краевого уплотнения, при этом величина напряжения, подаваемого на множество ИК нагревательных элементов, является регулируемой для изменения пиковой длины волны, создаваемой множеством ИК нагревательных элементов так, чтобы предпочтительно осуществлять нагрев материала стеклоприпоя по сравнению с подложками предварительно собранного пакета для стеклопакета с вакуумной изоляцией, и
при указанном нагревании, когда примерно половина ламп находится во включенном состоянии для нагрева материала уплотнения, примерно другая половина ламп находится в выключенном состоянии, таким образом, что приблизительно половина плотности размещения ламп используется при нагревании.
2. Способ по п.1, в котором пиковая длина волны находится между 1300-1700 нм.
3. Способ по п.1, в котором пиковая длина волны выбирается таким образом, что материалом стеклоприпоя поглощается, по меньшей мере, примерно в три раза больше энергии по сравнению со стеклянными подложками предварительно собранного пакета.
4. Способ по п.1, в котором ИК нагревательные элементы ориентированы приблизительно под углом 90 градусов по отношению к поверхности, на которой они установлены.
5. Способ по п.1, в котором ИК нагревательные элементы ориентированы приблизительно под углом 45 градусов относительно поверхности, на которой они установлены.
6. Способ по п.1, в котором поддерживают стабильные условия нагрева, при которых температура в предварительно собранном стеклопакете меняется не более чем на ±5°С.
7. Способ по п.1, в котором дополнительно поддерживают внутреннюю часть устройства при первой повышенной температуре посредством ИК нагревательных элементов и без использования любых дополнительных нагревающих элементов, при этом первая повышенная температура ниже температуры, необходимой для создания краевого уплотнения.
8. Способ по п.7, дополнительно содержащий регулирование выходной мощности ИК нагревательных элементов с помощью изменения напряжения для перехода от первой повышенной температуры к температуре, требующейся для создания краевого уплотнения после того, как предварительно собранный пакет вставлен в устройство.
9. Способ по п.1, в котором стеклянные подложки предварительно собранного пакета не достигают температуры 325°С в течение времени длительнее 1 мин во время нагрева материала стеклоприпоя.
10. Способ изготовления стеклопакета с вакуумной изоляцией, содержащего краевое уплотнение, включающий в себя:
установку предварительно собранного пакета для стеклопакета с вакуумной изоляцией в устройство, содержащее по меньшей мере одну область нагрева, предварительно собранный пакет для стеклопакета с вакуумной изоляцией содержит первую и вторую закаленные стеклянные подложки с поддерживающими опорами, промежутком и материалом уплотнения, содержащим стеклоприпой, размещенным по меньшей мере частично между стеклянными подложками, и периферия промежутка определена материалом уплотнения,
причем устройство включает в себя множество инфракрасных (ИК) нагревательных элементов, содержащих лампы, выполненные с возможностью управления для создания ИК излучения на пиковой длине волны в ближнем инфракрасном (БИК) и/или коротковолновом инфракрасном (КВИК) диапазоне(ах),
нагревание стеклоприпоя материала уплотнения вблизи периферии предварительно собранного стеклопакета с помощью множества ИК нагревательных элементов для создания краевого уплотнения, таким образом, чтобы предпочтительно осуществлять нагрев материала стеклоприпоя по сравнению с подложками предварительно собранного пакета для стеклопакета с вакуумной изоляцией, и
при указанном нагревании, когда примерно половина ламп в области нагрева находится во включенном состоянии для нагрева материала уплотнения, примерно другая половина ламп в области нагрева находится в выключенном состоянии, таким образом, что приблизительно половина плотности размещения ламп используется при нагревании.
11. Способ по п.10, в котором пиковая длина волны находится между 1300-1700 нм.
12. Способ по п.10, в котором пиковая длина волны выбирается таким образом, что материалом стеклоприпоя поглощается, по меньшей мере, примерно в три раза больше энергии по сравнению со стеклянными подложками предварительно собранного пакета.
13. Способ по п.10, в котором дополнительно регулируют величину напряжения, подаваемого на лампы, для изменения пиковой длины волны.
14. Способ по п.10, в котором дополнительно вакуумируют промежуток до давления ниже атмосферного давления после нагревания.
15. Способ изготовления стеклопакета с вакуумной изоляцией, содержащего краевое уплотнение, включающий в себя:
установку предварительно собранного пакета для стеклопакета с вакуумной изоляцией в устройство, содержащее по меньшей мере одну область нагрева, предварительно собранный пакет для стеклопакета с вакуумной изоляцией содержит первую и вторую стеклянные подложки с поддерживающими опорами, промежутком и материалом уплотнения, содержащим стеклоприпой, размещенным по меньшей мере частично между стеклянными подложками, и периферия промежутка образована материалом уплотнения,
причем устройство включает в себя множество инфракрасных (ИК) нагревательных элементов, выполненных с возможностью управления для создания ИК излучения на пиковой длине волны в ближнем инфракрасном (БИК) и/или коротковолновом инфракрасном (КВИК) диапазоне(ах),
нагревание стеклоприпоя материала уплотнения вблизи периферии предварительно собранного стеклопакета с помощью множества ИК нагревательных элементов для создания краевого уплотнения, таким образом, чтобы предпочтительно осуществлять нагрев материала стеклоприпоя по сравнению с подложками предварительно собранного пакета для стеклопакета с вакуумной изоляцией, и
при указанном нагревании, когда первая часть указанных ИК нагревательных элементов в области нагрева находится во включенном состоянии для нагрева материала уплотнения, примерно другая часть ИК нагревательных элементов в области нагрева находится в выключенном состоянии, таким образом, что только часть плотности размещения ИК нагревательных элементов используется при нагревании.
16. Способ по п.15, в котором пиковая длина волны выбирается таким образом, что материалом стеклоприпоя поглощается, по меньшей мере, примерно в три раза больше энергии по сравнению со стеклянными подложками предварительно собранного пакета.